Brevet FR2940271A1 — publié le 20100625

SUBSTRAT MUNI D'UN EMPILEMENT A PROPRIETES THERMIQUES ET A COUCHE(S) ABSORBANTE(S) L'invention concerne un vitrage multiple comportant au moins deux substrats, du type substrats verriers, qui sont maintenus ensemble par une structure de châssis, ledit vitrage réalisant une séparation entre un espace extérieur et un espace intérieur, dans lequel au moins une lame de gaz intercalaire est disposée entre les deux substrats. D'une manière connue, un des substrat peut être revêtu sur une face intérieure en contact avec la lame de gaz intercalaire d'un empilement de couches minces à propriétés de réflexion dans l'infrarouge et/ou dans le rayonnement solaire comportant une seule couche fonctionnelle métallique, en particulier à base d'argent ou d'alliage métallique contenant de l'argent et deux revêtements diélectriques, lesdits revêtements comportant chacun au moins une couche diélectrique, ladite couche fonctionnelle étant disposée entre les deux revêtements diélectriques. L'invention concerne plus particulièrement l'utilisation de tels substrats pour fabriquer des vitrages d'isolation thermique et/ou de protection solaire. Ces vitrages peuvent être destinés à équiper les bâtiments, en vue notamment de diminuer l'effort de climatisation et/ou d'empêcher une surchauffe excessive (vitrages dits � de contrôle solaire �) et/ou diminuer la quantité d'énergie dissipée vers l'extérieur (vitrages dits � bas émissifs �) entraînée par l'importance toujours croissante des surfaces vitrées dans les bâtiments. Ces vitrages peuvent par ailleurs être intégrés dans des vitrages présentant des fonctionnalités particulières, comme par exemple des vitrages chauffants ou des vitrages électrochromes. Un type d'empilement de couches connu pour conférer aux substrats de telles propriétés est constitué d'une couche métallique fonctionnelle à propriétés de réflexion dans l'infrarouge et/ou dans le rayonnement solaire, -2- notamment une couche fonctionnelle métallique à base d'argent ou d'alliage métallique contenant de l'argent. Dans ce type d'empilement, la couche fonctionnelle se trouve ainsi disposée entre deux revêtements diélectriques comportant chacun en général plusieurs couches qui sont chacune en un matériau diélectrique du type nitrure et notamment nitrure de silicium ou d'aluminium ou oxyde. Du point de vu optique, le but de ces revêtements qui encadrent la couche fonctionnelle métallique est � d'antirefléter � cette couche fonctionnelle métallique. Un revêtement de blocage est toutefois intercalé parfois entre un ou chaque revêtement diélectrique et la couche métallique fonctionnelle, le revêtement de blocage disposé sous la couche fonctionnelle en direction du substrat la protège lors d'un éventuel traitement thermique à haute température, du type bombage et/ou trempe et le revêtement de blocage disposé sur la couche fonctionnelle à l'opposé du substrat protège cette couche d'une éventuelle dégradation lors du dépôt du revêtement diélectrique supérieur et lors d'un éventuel traitement thermique à haute température, du type bombage et/ou trempe. Pour rappel, le facteur solaire d'un vitrage est le rapport de l'énergie solaire totale entrant dans le local à travers ce vitrage sur l'énergie solaire incidente totale et la sélectivité correspond au rapport de la transmission lumineuse TLV;S dans le visible du vitrage sur le facteur solaire FS du vitrage et est telle que : S = TLV;S / FS. Actuellement, il existe des empilements de couches minces bas-émissifs à une seule couche fonctionnelle (désignés par la suite sous l'expression empilement monocouche fonctionnelle �), à base d'argent, présentant une émissivité normale EN de l'ordre del à 3 %, une transmission lumineuse dans le visible TL de l'ordre de 65 % et une sélectivité de l'ordre de 1,3 à 1,35 pour un facteur solaire d'environ 50 % lorsqu'ils sont montés dans un double vitrage classique, comme par exemple en face 3 d'une configuration : 4-16(Ar-90%)-4, -3- constituée de deux feuilles de verre de 4 mm séparée par une lame de gaz intercalaire à 90 % d'argon et 10 % d'air d'une épaisseur de 16 mm, dont l'une des feuilles est revêtue de l'empilement monocouche fonctionnelle : la feuille la plus à l'intérieur du bâtiment lorsque l'on considère le sens incident de la lumière solaire entrant dans le bâtiment ; sur sa face tournée vers la lame de gaz intercalaire. L'homme du métier sait que positionner l'empilement de couches minces en face 2 du double vitrage (sur la feuille la plus à l'extérieur du bâtiment lorsque l'on considère le sens incident de la lumière solaire entrant dans le bâtiment et sur sa face tournée vers la lame de gaz) lui permettra de diminuer le facteur solaire et d'augmenter ainsi la sélectivité. Dans le cadre de l'exemple ci-dessus, il est alors possible d'obtenir une sélectivité de l'ordre de 1,5 avec un empilement monocouche fonctionnelle. Toutefois cette solution n'est pas satisfaisante pour certaines applications car la réflexion lumineuse dans le visible, et en particulier la réflexion lumineuse dans le visible vue de l'extérieur du bâtiment est à un niveau relativement élevé, supérieur à 20 %, et d'environ 23 à 25 %. Pour diminuer cette réflexion lumineuse, tout en conservant la réflexion énergétique, voire même en l'augmentant, l'homme du métier sait qu'il peut introduire dans l'empilement, et plus particulièrement à l'intérieur d'un (ou de plusieurs) revêtement(s) diélectrique(s), une (ou plusieurs) couche(s) absorbante(s) dans le visible. Il est apparu que certaines règles devaient être respectées pour le positionnement d'un empilement monocouche fonctionnelle dans un vitrage multiple, en fonction du positionnement de la (ou des) couche(s) absorbante(s) dans le visible : c'est l'objet de la présente invention. Il est à noter que l'art antérieur connaît déjà l'usage de telles couches absorbantes dans le visible dans des empilements à plusieurs couches fonctionnelles, en particulier de la demande internationale de brevet N° WO 02/48065 qui porte sur l'usage de telles couches absorbantes dans le visible -4- dans un empilement résistant à un traitement thermique du type bombage/trempe. Toutefois, du fait de la complexité de l'empilement et de la quantité de matière déposée, ces empilements à plusieurs couches fonctionnelles coûtent 5 plus cher à fabriquer que des empilements monocouche fonctionnelle. Le but de l'invention est de parvenir à remédier aux inconvénients de l'art antérieur, en mettant au point un nouveau type d'empilement de couches monocouche fonctionnelle, empilement qui présente une faible 10 résistance par carré (et donc une faible émissivité), une transmission lumineuse élevée et une couleur relativement neutre, en particulier en réflexion côté couches (mai aussi côté opposé : � côté substrat �), et que ces propriétés soient de préférence conservées dans une plage restreinte que l'empilement subisse ou non, un (ou des) traitement(s) thermique(s) à haute 15 température du type bombage et/ou trempe et/ou recuit. Un autre but important est de proposer un empilement monocouche fonctionnelle qui présente une émissivité faible tout en présentant une faible réflexion lumineuse dans le visible, ainsi qu'une coloration acceptable, notamment en réflexion extérieure du vitrage multiple, en particulier qui ne 20 soit pas dans le rouge. L'invention a ainsi pour objet, dans son acception la plus large, un vitrage multiple comportant au moins deux substrats qui sont maintenus ensemble par une structure de châssis, ledit vitrage réalisant une séparation 25 entre un espace extérieur et un espace intérieur, dans lequel au moins une lame de gaz intercalaire est disposée entre les deux substrats, un substrat étant revêtu sur une face intérieure en contact avec la lame de gaz intercalaire d'un empilement de couches minces à propriétés de réflexion dans l'infrarouge et/ou dans le rayonnement solaire comportant une seule 30 couche fonctionnelle métallique, en particulier à base d'argent ou d'alliage métallique contenant de l'argent et deux revêtements diélectriques, lesdits -5- revêtements comportant chacun au moins une couche diélectrique, ladite couche fonctionnelle étant disposée entre les deux revêtements diélectriques, caractérisé en ce que au moins un revêtement diélectrique, voire les deux revêtements diélectriques, comporte une couche absorbante qui est disposée dans le revêtement diélectrique entre deux couches diélectrique, la matière absorbante de la (ou des) couche(s) absorbante(s) étant majoritairement dans le revêtement diélectrique sous-jacent à la couche fonctionnelle métallique ou majoritairement dans le revêtement diélectrique sus-jacent à la couche fonctionnelle métallique de telle sorte que : - soit la matière absorbante de la (ou de toutes les) couche(s) absorbante(s) (c'est-à-dire l'épaisseur physique de la matière absorbante) est majoritairement dans le revêtement diélectrique sous-jacent à la couche fonctionnelle métallique et l'empilement de couches minces est positionné sur la face intérieure du substrat en contact sur une autre face avec l'espace extérieur ; - soit la matière absorbante de la (ou de toutes les) couche(s) absorbante(s) (c'est-à-dire l'épaisseur physique de la matière absorbante) est majoritairement dans le revêtement diélectrique sus-jacent à la couche fonctionnelle métallique et l'empilement de couches minces est positionné sur la face intérieure du substrat en contact sur une autre face avec l'espace intérieur. L'invention a également pour objet un vitrage multiple comportant au moins trois substrats qui sont maintenus ensemble par une structure de châssis, ledit vitrage réalisant une séparation entre un espace extérieur et un espace intérieur, dans lequel au moins deux lame de gaz intercalaire sont disposées chacune entre deux substrats, un substrat étant revêtu sur une face intérieure en contact avec la lame de gaz intercalaire d'un empilement de couches minces à propriétés de réflexion dans l'infrarouge et/ou dans le rayonnement solaire comportant une seule couche fonctionnelle métallique, en particulier à base d'argent ou d'alliage métallique contenant de l'argent et deux revêtements diélectriques, lesdits revêtements comportant chacun au -6- moins une couche diélectrique, ladite couche fonctionnelle étant disposée entre les deux revêtements diélectriques, caractérisé en ce que au moins un revêtement diélectrique, voire les deux revêtements diélectriques, comporte une couche absorbante qui est disposée dans le revêtement diélectrique entre deux couches diélectrique, la matière absorbante de la (ou des) couche(s) absorbante(s) étant majoritairement dans le revêtement diélectrique sous-jacent à la couche fonctionnelle métallique ou majoritairement dans le revêtement diélectrique sus-jacent à la couche fonctionnelle métallique de telle sorte que : - soit la matière absorbante de la (ou de toutes les) couche(s) absorbante(s) (c'est-à-dire l'épaisseur physique de la matière absorbante) est majoritairement dans le revêtement diélectrique sous-jacent à la couche fonctionnelle métallique et l'empilement de couches minces est positionné sur la face intérieure du substrat en contact sur une autre face avec l'espace extérieur ; - soit la matière absorbante de la (ou de toutes les) couche(s) absorbante(s) (c'est-à-dire l'épaisseur physique de la matière absorbante) est majoritairement dans le revêtement diélectrique sus-jacent à la couche fonctionnelle métallique et l'empilement de couches minces est positionné sur la face intérieure du substrat en contact sur une autre face avec l'espace intérieur. De préférence, un seul substrat du vitrage multiple comportant au moins deux substrats ou du vitrage multiple comportant au moins trois substrats est revêtu sur une face intérieure en contact avec la lame de gaz intercalaire d'un empilement de couches minces à propriétés de réflexion dans l'infrarouge et/ou dans le rayonnement solaire. Par � majoritairement � au sens de la présente invention, il faut comprendre que plus de la moitié de l'épaisseur totale de la matière absorbante de la (ou des) couche(s) absorbante(s) de l'empilement est située soit dans le revêtement diélectrique sous-jacent à la couche fonctionnelle -7- métallique, soit dans le revêtement diélectrique sus-jacent à la couche fonctionnelle métallique. Dans une variante particulière, � majoritairement � peut ainsi désigner une épaisseur physique comprise entre plus de 50 % et moins de 100 %, voire comprise entre 55 % et 95 % en incluant ces valeurs, voire comprise entre 60 % et 90 % en incluant ces valeurs. Dans le cadre de l'invention la matière absorbante présente dans l'empilement ailleurs qu'à l'intérieur des revêtements diélectriques n'est pas prise en considération pour l'interprétation du mot � majoritairement � ; ainsi, la (ou les) couche(s) de blocage éventuellement présente(s) et qui est (ou sont) en contact ou à proximité de la couche fonctionnelle ne fait (ou ne font) pas partie de la matière absorbante prise en considération pour l'interprétation du mot � majoritairement � . Par � revêtement � au sens de la présente invention, il faut comprendre 15 qu'il peut y avoir une seule couche ou plusieurs couches de matériaux différents à l'intérieur du revêtement. Comme habituellement, par � couche diélectrique � au sens de la présente invention, il faut comprendre que du point de vue de sa nature, le matériau est � non métallique �, c'est-à-dire n'est pas un métal. Dans le 20 contexte de l'invention, ce terme désigne un matériau présentant un rapport n/k sur toute la plage de longueur d'onde du visible (de 380 nm à 780 nm) égal ou supérieur à 5. Par � matière absorbante � au sens de la présente invention, il faut comprendre un matériau présentant un rapport n/K sur toute la plage de 25 longueur d'onde du visible (de 380 nm à 780 nm) entre 0 et 5 en excluant ces valeurs et présentant une résistivité électrique à l'état massif (telle que connue dans la littérature) supérieure à 10-5 Q.cm. Il est rappelé que n désigne l'indice de réfaction réel du matériau à une longueur d'onde donnée et k représente la partie imaginaire de l'indice de 30 réfraction à une longueur d'onde donnée ; le rapport n/k étant calculé à une longueur d'onde donnée identique pour n et pour k. -8- Dans une version particulière de l'invention au moins un substrat comporte sur au moins une face en contact avec une lame de gaz intercalaire un revêtement antireflet qui est en vis-à-vis par rapport à ladite lame de gaz intercalaire avec un empilement de couches minces à propriétés de réflexion dans l'infrarouge et/ou dans le rayonnement solaire. Cette version permet d'atteindre une sélectivité encore plus grande, grâce à une augmentation significative de la transmission lumineuse et à une augmentation moindre du facteur solaire du vitrage multiple. Dans une autre version particulière de l'invention, l'épaisseur (physique) totale e de la (ou de toutes les) couche(s) absorbante(s) de l'empilement de couche minces positionné sur la face intérieure du premier substrat traversé par le rayonnement solaire incident, en nanomètres, est telle que: e = axe140+55- FS avec : 0,5nm Dans une variante particulière, la dernière couche du revêtement diélectrique sus-jacent, celle la plus éloignée du substrat, est à base d'oxyde, déposée de préférence sous stoechiométrique, et notamment est à base de titane (TiOX) ou à base d'oxyde mixte de zinc et d'étain (SnZnOX, éventuellement par un autre élément à raison de 10 % en masse au maximum. L'empilement peut ainsi comporter une dernière couche (� overcoat � en anglais), c'est-à-dire une couche de protection, déposée de préférence sous stoechiométrique. Cette couche se retrouve oxydée pour l'essentiel stoechiométriquement dans l'empilement après le dépôt. Cette couche de protection présente, de préférence, une épaisseur 20 comprise entre 0,5 et 10 nm. Le vitrage selon l'invention incorpore au moins le substrat porteur de l'empilement selon l'invention, éventuellement associé à au moins un autre substrat. Chaque substrat peut être clair ou coloré. Un des substrats au moins 25 notamment peut être en verre coloré dans la masse. Le choix du type de coloration va dépendre du niveau de transmission lumineuse et/ou de l'aspect colorimétrique recherchés pour le vitrage une fois sa fabrication achevée. Le vitrage selon l'invention peut présenter une structure feuilletée, associant notamment au moins deux substrats rigides du type verre par au 30 moins une feuille de polymère thermoplastique, afin de présenter une structure de type verre/empilement de couches minces/feuille(s)/verre / -11- lame de gaz intercalaire / feuille de verre. Le polymère peut notamment être à base de polyvinylbutyral PVB, éthylène vinylacétate EVA, polyéthylène téréphtalate PET, polychlorure de vinyle PVC. Les substrats des vitrages selon l'invention sont aptes à subir un 5 traitement thermique sans dommage pour l'empilement de couches minces. Ils sont donc éventuellement bombés et/ou trempés. L'invention concerne également le procédé de fabrication des vitrages multiples selon l'invention comportant au moins deux substrats qui sont 10 maintenus ensemble par une structure de châssis, ledit vitrage réalisant une séparation entre un espace extérieur et un espace intérieur, dans lequel au moins une lame de gaz intercalaire est disposée entre les deux substrats, un substrat étant revêtu sur une face intérieure en contact avec la lame de gaz intercalaire d'un empilement de couches minces à propriétés de réflexion 15 dans l'infrarouge et/ou dans le rayonnement solaire comportant une seule couche fonctionnelle métallique, en particulier à base d'argent ou d'alliage métallique contenant de l'argent et deux revêtements diélectriques, lesdits revêtements comportant chacun au moins une couche diélectrique, ladite couche fonctionnelle étant disposée entre les deux revêtements 20 diélectriques, au moins un revêtement diélectrique, voire les deux revêtements diélectrique, comportant une couche absorbante qui est disposée dans le revêtement diélectrique entre deux couches diélectrique, la matière absorbante de la (ou des) couche(s) absorbante(s) étant majoritairement dans le revêtement diélectrique sous-jacent à la couche fonctionnelle métallique 25 ou majoritairement dans le revêtement diélectrique sus-jacent à la couche fonctionnelle métallique de telle sorte que : - soit le substrat est positionné dans la structure de châssis pour que sa face intérieure comporte un empilement de couches minces dont la matière absorbante de la (ou de toutes les) couche(s) absorbante(s) est 30 majoritairement dans le revêtement diélectrique sous-jacent à la couche - 12 - fonctionnelle métallique et que son autre face soit en contact avec l'espace extérieur ; - soit le substrat est positionné dans la structure de châssis pour que sa face intérieure comporte un empilement de couches minces dont la matière absorbante de la (ou de toutes les) couche(s) absorbante(s) est majoritairement dans le revêtement diélectrique sus-jacent à la couche fonctionnelle métallique et que son autre face soit en contact avec l'espace intérieur. L'invention concerne en outre l'utilisation d'un empilement de couches minces à propriétés de réflexion dans l'infrarouge et/ou dans le rayonnement solaire comportant une seule couche fonctionnelle métallique, en particulier à base d'argent ou d'alliage métallique contenant de l'argent et deux revêtements diélectriques, lesdits revêtements comportant chacun au moins une couche diélectrique, ladite couche fonctionnelle étant disposée entre les deux revêtements diélectriques et ledit empilement de couches minces étant disposé sur une face intérieure d'au moins un substrat pour réaliser un vitrage multiple selon l'invention comportant au moins deux substrats, qui sont maintenus ensemble par une structure de châssis et dans lequel une lame de gaz intercalaire est disposée deux substrats. Avantageusement, la présente invention permet ainsi de réaliser un empilement de couches minces monocouche fonctionnelle présentant dans une configuration vitrage multiple, et notamment double vitrage, une sélectivité importante (S > 1,40), une faible émissivité (EN 3 %) et une esthétique favorable (TLV;S > 60 %, RLV;S extérieure 25 %, couleurs neutres en réflexion extérieure), alors que jusqu'ici, seuls des empilements bicouches fonctionnelles permettaient d'obtenir cette combinaison de critères. L'empilement monocouche fonctionnelle selon l'invention coûte moins cher à produire qu'un empilement bicouches fonctionnelles présentant des caractéristiques similaires. - 13 - Les détails et caractéristiques avantageuses de l'invention ressortent des exemples non limitatifs suivants, illustrés à l'aide des figures ci-jointes illustrant : en figure 1, un empilement monocouche fonctionnelle de l'art 5 antérieur, la couche fonctionnelle étant pourvue d'un revêtement de sous-blocage et d'un revêtement de sur-blocage ; en figures 2 et 3, deux solutions de double vitrage incorporant un empilement monocouche fonctionnelle ; en figure 4, un empilement monocouche fonctionnelle selon 10 l'invention, la couche fonctionnelle étant pourvue d'un revêtement de sous-blocage et d'un revêtement de sur-blocage ; et en figures 5 et 6, deux solutions de triple vitrage incorporant un empilement monocouche fonctionnelle. Dans ces figures, les proportions entre les épaisseurs des différentes 15 couches ou des différents éléments ne sont pas rigoureusement respectées afin de faciliter leur lecture. La figure 1 illustre une structure d'un empilement monocouche fonctionnelle de l'art antérieur déposé sur un substrat 10, 30 verrier, 20 transparent, dans laquelle la couche fonctionnelle 140 unique, en particulier à base d'argent ou d'alliage métallique contenant de l'argent, est disposée entre deux revêtements diélectriques, le revêtement diélectrique sous-jacent 120 situé en dessous de la couche fonctionnelle 140 en direction du substrat 10/30 et le revêtement diélectrique sus-jacent 160 disposé au-dessus 25 de la couche fonctionnelle 140 à l'opposé du substrat 10/30. Ces deux revêtements diélectrique 120, 160, comportent chacun au moins une couche diélectrique 122, 126, 128 ; 162, 166, 168. Eventuellement, d'une part la couche fonctionnelle 140 peut être déposée sur un revêtement de sous-blocage 130 disposé entre le revêtement 30 diélectrique sous-jacent 120 et la couche fonctionnelle 140 et d'autre part la couche fonctionnelle 140 peut être déposée directement sous un revêtement - 14 - de sur-blocage 150 disposé entre la couche fonctionnelle 140 et le revêtement diélectrique sus-jacent 160. Ce revêtement diélectrique 160 peut se terminer par une couche de protection optionnelle 168, en particulier à base d'oxyde, notamment sous 5 stoechiométrique en oxygène. Lorsqu'un empilement monocouche fonctionnelle est utilisé dans un vitrage multiple 100 de structure double vitrage, ce vitrage comporte deux substrats 10, 30 qui sont maintenus ensemble par une structure de châssis 90 et qui sont séparés l'un de l'autre par une lame de gaz intercalaire 15. 10 Le vitrage réalise ainsi une séparation entre un espace extérieur ES et un espace intérieur IS. L'empilement peut être positionné en face 2 (sur la feuille de verre la plus à l'extérieur du bâtiment en considérant le sens incident de la lumière solaire entrant dans le bâtiment et sur sa face tournée vers la lame de gaz) ou 15 en face 3 (sur la feuille la plus à l'intérieur du bâtiment en considérant le sens incident de la lumière solaire entrant dans le bâtiment et sur sa face tournée vers la lame de gaz). Les figures 2 et 3 illustrent respectivement le positionnement (le sens incident de la lumière solaire entrant dans le bâtiment étant illustré par la 20 double flèche) : - en face 2 d'un empilement de couches minces 14 positionné sur une face intérieure 11 du substrat 10 en contact avec la lame de gaz intercalaire 15, l'autre face 9 du substrat 10 étant en contact avec l'espace extérieur ES ; et - en face 3 d'un empilement de couches minces 26 positionné sur une face 25 intérieure 29 du substrat 30 en contact avec la lame de gaz intercalaire 15, l'autre face 31 du substrat 30 étant en contact avec l'espace intérieur IS. Toutefois, il peut aussi être envisagé que dans cette structure de double vitrage, l'un des substrats présente une structure feuilletée ; toutefois, il n'y a pas de confusion possible car dans une telle structure, il n'y a pas de lame 30 de gaz intercalaire. - 15 - En outre, il peut être prévu, bien que cela ce soit pas illustré, qu'au moins un substrat 10, 30 comporte sur au moins une face 11 (dans le cas de la figure 3), 29 (dans le cas de la figure 2) en contact avec la lame de gaz intercalaire 15 et qui ne comporte pas d'empilement de couches minces à propriétés de réflexion dans l'infrarouge et/ou dans le rayonnement solaire, un revêtement antireflet qui est en vis-à-vis par rapport à ladite lame de gaz intercalaire 15 avec l'empilement de couches minces 14 (dans le cas de la figure 2), 26 (dans le cas de la figure 3) à propriétés de réflexion dans l'infrarouge et/ou dans le rayonnement solaire. Le but de cette insertion d'un revêtement antireflet dans une structure de double vitrage est de permettre d'obtenir une transmission lumineuse élevée et un facteur solaire élevé. Une série de cinq exemples a été réalisée, chaque exemple étant 15 numéroté de 1 à 5. Conformément à l'enseignement de la demande internationale de brevet N° WO 2007/101964, le revêtement diélectrique sous-jacent 120 peut comprendre une couche diélectrique 122 à base de nitrure de silicium et au moins une couche de lissage 126 non cristallisée en un oxyde mixte, en 20 l'occurrence un oxyde mixte de zinc et d'étain qui est ici dopé à l'antimoine (déposé à partir d'une cible métallique constitué des rapports massiques 65:34:1 respectivement pour Zn:Sn:Sb), ladite couche de lissage 126 étant en contact avec une couche de mouillage 128 sus-jacente. Dans cet empilement, la couche de mouillage 128 en oxyde de zinc dopé 25 à l'aluminium ZnO:Al (déposé à partir d'une cible métallique constitué de zinc dopé à 2 % en masse d'aluminium) permet d'améliorer la cristallisation de l'argent, ce qui améliore sa conductivité ; cet effet est accentué par l'emploi de la couche de lissage amorphe de SnZnOX:Sb, qui améliore la croissance de ZnO et donc de l'argent. 30 Le revêtement diélectrique sus-jacent 160 peut comprendre au moins une couche diélectrique 162 en oxyde de zinc dopé à l'aluminium ZnO:Al - 16 - (déposé à partir d'une cible métallique constitué de zinc dopé à 2 % en masse d'aluminium) et une couche diélectrique 166 à base de nitrure de silicium Les couches en nitrure de silicium 122, 166 sont en Si3N4 et sont déposées à partir d'une cible métallique dopée à 8 % en masse d'aluminium. Ces empilements présentent de plus l'avantage d'être trempables, c'est-à-dire qu'ils résistent à un traitement thermique de trempe et que leurs propriétés optiques varient peu lors de ce traitement thermique. Pour tous les exemples ci-après, les conditions de dépôt des couches sont : Couche Cible employée Pression de dépôt Gaz Si3N4 Si:Al à 92:8 % wt 1,5.10-3 mbar Ar /(Ar + N2) à 45 % NbN Nb 1,5.10-3 mbar Ar /(Ar + N2) à 45 % SnZnO SnZn:Sb à 34:65:1 wt 2.10-3 mbar Ar /(Ar + 02) à 58 % ZnO Zn:Al à 98:2 % wt 2.10-3 mbar Ar /(Ar + 02) à 52 % NiCr NiCr à 80:20 wt 2.10-3 mbar Ar à 100 % Ag Ag 2.10-3 mbar Ar à 100 % Les couches déposées peuvent ainsi être classées en trois catégories : i couches en matériau diélectrique, présentant un rapport n/k sur toute la plage de longueur d'onde du visible supérieur en 5 : Si3N4, SnZnO, ZnO ii- couches en matériau absorbant, présentant un rapport 0 Un exemple N°1 a été réalisé selon la structure d'empilement illustré en figure 1, sans couche absorbante au sens de l'invention et sans toutefois de 30 couche de protection optionnelle 168, ni de revêtement de sous-blocage 130. - 19 - Le tableau 1 ci-après illustre les épaisseurs géométriques ou physiques (et non pas les épaisseurs optiques) en nanomètres de chacune des couches de l'exemple 1 : Couche Matériau Ex. 1 166 Si3N4:Al 32 162 ZnO:Al 20 150 NiCr 1 140 Ag 15 128 ZnO:Al 4 126 SnZnOX:Sb 5 122 Si3N4:Al 21 Tableau 1 Le tableau 2 ci-après résume les principales caractéristiques optiques et énergétique de cet exemple 1, respectivement lorsque l'on considère uniquement le substrat 10/30 seul avant traitement thermique, le substrat 10'/30' seul après un traitement thermique et lorsque ceux-ci sont monté en double vitrage, en face 2, F2, comme en figure 2 et en face 3, F3, comme en figure 3. Pour les deux lignes F2, la ligne du haut indique les données obtenues avec le substrat 10 et la ligne du bas indique les données obtenues avec le substrat 10' ayant subi un traitement thermique ; de mêmes, pour les deux lignes F3, la ligne du haut indique les données obtenues avec le substrat sans traitement thermique, (qui est alors le substrat 30) et la ligne du bas indique les données obtenues avec le substrat ayant subi un traitement thermique (qui est alors le substrat 30' ). 2940271 -20- R TL aT* bT* R~ ac* bc* Rg ag* bg* 10 2,9 71,3 -2,9 5,4 18,1 2,9 -13,2 21,6 0,8 -10,4 10' 2,3 73,5 -3,5 4,0 18,9 5,0 -10,7 20,9 3,0 -9,0 FS s TL aT* bT* Re ae* be* R; a;* b;* F2 44,1 1,47 64,8 -3,8 5,3 26,1 -0,8 -7,1 23,3 0 -8,9 44,8 1,49 66,6 -4,3 4,1 25,5 1,1 -6,4 23,6 1,5 -7,0 F3 50,0 1,30 64,8 -3,8 5,3 23,3 0 -8,9 26,1 -0,8 -7,1 48,9 1,36 66,6 -4,3 4,1 23,6 1,5 -7,0 25,5 1,1 -6,4 Tableau 2 Ainsi, comme visible dans ce tableau 2, la transmission lumineuse dans le 5 visible TL du vitrage est de l'ordre de 65 % et la couleur en réflexion extérieure est relativement neutre. Toutefois, la réflexion lumineuse extérieure Re ne donne pas complètement satisfaction, dans le sens où elle peut paraître trop élevée, tant en face 2 qu'en face 3 et il est alors souhaitable de la diminuer, à une 10 valeur égale ou inférieure à 20 %, voire à une valeur égale ou inférieure à 15 %, sans que les autres paramètres et en particulier les paramètres de couleur, ne soient affectés. Des exemples, numérotés 2 à 5, ont ensuite été réalisés sur la base de 15 l'empilement illustré en figure 4, en insérant dans l'empilement une (ou plusieurs) couche(s) absorbante(s) en nitrure de Niobium NbN. Le tableau 3 ci-après illustre les épaisseurs géométriques en nanomètres de chacune des couches de l'exemple 2 : 2940271 -21 - Couche Matériau Ex. 2 166 Si3N4:Al 34 162 ZnO:Al 10 150 NiCr 1 140 Ag 15 128 ZnO:Al 6 126 SnZnOX:Sb 16 124 Si3N4:Al 13 123 NbN 4,5 122 Si3N4:Al 13 Tableau 3 Cet exemple 2 est ainsi sensiblement identique à l'exemple 1 sauf en ce que la couche diélectrique 122 a été séparée en deux parties d'épaisseurs 5 sensiblement identiques (respectivement 122 et 124) et en ce qu'une couche absorbante 123 a été insérée entre ces deux couches, c'est-à-dire sensiblement au milieu de la couche 122 de l'exemple 1. Le tableau 4 ci-après résume les principales caractéristiques optiques et énergétique de cet exemple 2, respectivement lorsque l'on considère 10 uniquement le substrat et lorsque celui-ci est monté en double vitrage, en face 2, comme en figure 2 et en face 3, comme en figure 3. Ce tableau présente la même structure que le tableau 2. 2940271 -22- R TL aT* bT* Rg ac* bc* Rg ag* bg* 10 2,8 52,3 -6,4 0,9 17,9 14,5 4 5,1 4,1 -4,6 10' 2,3 53,4 -6,9 -0,3 20 13,4 6,4 5,1 5,1 -4,6 FS (%) s TL aT* bT* Re ae* be* Ri a;* b;* F2 33,7 1,41 47,6 -6,9 1,2 7,4 1,2 -3,6 22,6 9 2,6 34,3 1,42 48,6 -7,3 -0,1 7,5 1,9 -3,9 24,3 8,5 4,3 F3 47,6 1,41 47,6 -6,9 1,2 22,6 9 2,6 7,4 1,2 -3,6 48,6 1,42 48,6 -7,3 -0,1 24,3 8,5 4,3 7,5 1,9 -3,9 Tableau 4 Comme visible dans ce tableau 4, la réflexion lumineuse extérieure Re est très satisfaisante lorsque l'empilement est positionné en face 2 : elle est de 5 l'ordre de 7,5 % ; elle n'est par contre pas satisfaisante lorsque l'empilement est positionné en face 3. Par ailleurs, la couleur vue de l'extérieur, est peu différente de celle de l'exemple 1 et reste neutre, que l'empilement ait subi ou non un traitement thermique. 10 L'épaisseur totale e de couche absorbante 123 dans l'empilement en nanomètres est telle que, en application de la formule e = a x e40 + 55 - FS, en double-vitrage face 2 : a = - 1,1. Le tableau 5 ci-après illustre les épaisseurs géométriques en nanomètres 15 de chacune des couches de l'exemple 3 : 2940271 -23- Couche Matériau Ex. 3 166 Si3N4:Al 43 165 NbN 3,5 164 Si3N4:Al 4 162 ZnO:Al 10 150 NiCr 1 140 Ag 15 128 ZnO:Al 8 126 SnZnOX:Sb 6 122 Si3N4:Al 14 Tableau 5 Cet exemple 3 est ainsi sensiblement identique à l'exemple 1 sauf en ce que la couche diélectrique 166 a été séparée en deux parties d'épaisseur 5 sensiblement identique (respectivement 164 et 166) et en ce qu'une couche absorbante 165 a été insérée entre ces deux couches, c'est-à-dire sensiblement au milieu de la couche 166 de l'exemple 1. Le tableau 6 ci-après résume les principales caractéristiques optiques et énergétique de cet exemple 3, respectivement lorsque l'on considère 10 uniquement le substrat et lorsque celui-ci est monté en double vitrage, en face 2, comme en figure 2 et en face 3, comme en figure 3. Ce tableau présente la même structure que les tableaux 2 et 4. R TL aT* bT* Rg ac* !Dg* Rg ag* bg* 1 0 2,7 51,8 -1,8 1,9 8 -0,7 -21,1 31,5 -1,4 -5,6 1 0' 2,6 52,5 -2 1,3 8,5 0,7 -19,9 31,6 -0,7 -5,6 FS (%) s T~ aT* !De Re ae* be* R; a;* b;* F2 35 1,33 46,7 -2,7 1,6 33,7 -1,6 -5,2 14,6 -1,3 -13,1 35,1 1,35 47,4 -2,9 1,1 33,9 -1 -5,3 15 -0,5 -12,4 F3 561 0,83 46,7 -2,7 1,6 14,6 -1,3 -13,1 33,7 -1,6 -5,2 56,6 0,84 47,4 -2,9 1,1 15 -0,5 -12,4 33,9 -1 -5,3 Tableau 6 - 24 - Comme visible dans ce tableau 6, la réflexion lumineuse extérieure Re est très satisfaisante lorsque l'empilement est positionné en face 3 : elle est de l'ordre de 15 % ; elle n'est par contre pas satisfaisante lorsque l'empilement est positionné en face 2. Par ailleurs, la couleur vue de l'extérieur, est peu différente de celle de l'exemple 1 et reste neutre, que l'empilement ait subi ou non un traitement thermique. L'épaisseur totale e de couche absorbante 165 dans l'empilement en nanomètres est telle que, en application de la formule e = a x e40 + 55 - FS, en double-vitrage face 2 : a = - 1,1. Le tableau 7 ci-après illustre les épaisseurs géométriques en nanomètres de chacune des couches de l'exemple 4 : 2940271 -25- Couche Matériau Ex. 4 166 Si3N4:Al 12 165 NbN 1 164 Si3N4:Al 18 162 ZnO:Al 9 150 NiCr 1 140 Ag 12 128 ZnO:Al 10 126 SnZnOX:Sb 5 124 Si3N4:Al 15 123 NbN 5 122 Si3N4:Al 17 Tableau 7 Cet exemple 4 est ainsi sensiblement identique à l'exemple 1 sauf en ce que les couches diélectriques 122 et 166 ont été séparées chacune en deux 5 parties d'épaisseur sensiblement identique (respectivement 122 / 124 et 164 / 166) et en ce qu'une couche absorbante 123, 165 a été insérée à chaque fois entre ces deux couches, c'est-à-dire sensiblement au milieu des couches 122 et 166 de l'exemple 1. Par ailleurs, la matière absorbante des couches absorbante est disposée 10 majoritairement (à plus de 80 %) dans le revêtement sous-jacent 120, c'est-à-dire entre le substrat porteur et la couche fonctionnelle 140. Le tableau 8 ci-après résume les principales caractéristiques optiques et énergétique de cet exemple 4, respectivement lorsque l'on considère uniquement le substrat seul, sans traitement thermique, et lorsque celui-ci est monté en double vitrage, en face 2, comme en figure 2 et en face 3, comme en figure 3. -26- R TL aT* bT* Rg ac* bc* Rg ag* bg* 10 3,7 53,3 -4,5 1,4 6,5 19,4 -21,7 4,8 1,8 -2,6 FS S TL aT* bT* Re ae* be* R; a;* b;* F2 37,8 1,27 48,1 -5,2 1,2 7,1 -0,3 -1,7 13,4 9,4 -12,7 F3 57,2 0,84 48,1 -5,2 1,2 13,4 9,4 -12,7 7,1 -0,3 -1,7 Tableau 8 Comme visible dans ce tableau 8, la réflexion lumineuse extérieure Re est très satisfaisante lorsque l'empilement est positionné en face 2 : elle est de l'ordre de 7 % ; elle est moins satisfaisante lorsque l'empilement est positionné en face 3. Par ailleurs, la couleur vue de l'extérieur, est peu différente de celle de l'exemple 1 et reste neutre, que l'empilement ait subi ou non un traitement thermique. L'épaisseur totale e de couche absorbante 123 dans l'empilement en nanomètres est telle que, en application de la formule e = a x e40 + 55 - FS, en double-vitrage face 2 : a = - 0,9. Le tableau 9 ci-après illustre les épaisseurs géométriques en nanomètres 15 de chacune des couches de l'exemple 5 : 2940271 -27- Couche Matériau Ex. 5 166 Si3N4:Al 12 165 NbN 5 164 Si3N4:Al 18 162 ZnO:Al 9 150 NiCr 1 140 Ag 12 128 ZnO:Al 10 126 SnZnOX:Sb 5 124 Si3N4:Al 15 123 NbN 1 122 Si3N4:Al 17 Tableau 9 Cet exemple 5 présente une structure identique à celle de l'exemple 4. Toutefois, à la différence de l'exemple 4, la matière absorbante des 5 couches absorbante est disposée majoritairement (à plus de 80 %) dans le revêtement sus-jacent 160, c'est-à-dire au-dessus de la couche fonctionnelle 140, à l'opposé du substrat porteur. Le tableau 10 ci-après résume les principales caractéristiques optiques et énergétique de cet exemple 5, respectivement lorsque l'on considère 10 uniquement le substrat seul, sans traitement thermique, et lorsque celui-ci est monté en double vitrage, en face 2, comme en figure 2 et en face 3, comme en figure 3. 2940271 -28- R TL aT* bT* Rc ac* bc* Rg ag* bg* 10 3,7 48,7 -3,4 -1,2 2,2 15 -19,9 12,2 5,8 -5,9 FS s TL aT* bT* Re ae* be* R; a,* b,* F2 35,4 1,23 43,7 -4,2 -1,1 14,1 4,5 -5,6 9,9 4,1 -7,9 F3 57,2 0,76 43,7 -4,2 -1,1 9,9 4,1 -7,9 14,1 4,5 -5,6 Tableau 10 Comme visible dans ce tableau 10, la réflexion lumineuse extérieure Re 5 est très satisfaisante lorsque l'empilement est positionné en face 3 : elle est de l'ordre de 10 % ; elle est moins satisfaisante lorsque l'empilement est positionné en face 2. Par ailleurs, la couleur vue de l'extérieur, est peu différente de celle de l'exemple 1 et reste neutre, que l'empilement ait subi ou non un traitement 10 thermique. L'épaisseur totale e des couches absorbantes 123 et 165 dans l'empilement de couche minces positionné sur la face intérieure du substrat 10 (le premier substrat traversé par le rayonnement solaire incident) en nanomètres est telle que, en application de la formule e = a x e40 + 55 - FS, en double-vitrage face 2 : a = - 1,1. Ainsi, selon l'invention, lorsque l'empilement de couche minces est positionné en face 2 du vitrage multiple, l'épaisseur totale e de couche absorbante 123 et/ou 165 dans l'empilement en nanomètres est : e = a x e40 + 55 - FS, avec : 0,5nm En particulier, la résistance par carré des empilements selon l'invention, tant avant qu'après traitement thermique est toujours inférieure à 4 ohms par carré. Les exemples 2 à 5 montrent qu'il est possible de combiner une forte sélectivité, une faible émissivité et une faible réflexion lumineuse extérieure, avec un empilement comportant une seule couche métallique fonctionnelle en argent, tout en conservant une esthétique convenable (la TL est supérieure à 60 % et les couleurs sont neutres en réflexion). De plus, la réflexion lumineuse RL, la transmission lumineuse TL mesurées selon l'illuminant D65 et les couleurs en réflexion a* et b* dans le système LAB mesurées selon l'illuminant D65 côté substrat ne varient pas de manière vraiment significative lors du traitement thermique. En comparant les caractéristiques optiques et énergétiques avant traitement thermique avec ces mêmes caractéristiques après traitement 20 thermique, aucune dégradation majeure n'a été constatée. En outre, la résistance mécanique de l'empilement selon l'invention est très bonne. Par ailleurs, la tenue chimique générale de cet empilement est globalement bonne. 25 Lorsqu'un empilement monocouche fonctionnelle est utilisé dans un vitrage multiple 100 de structure triple vitrage, ce vitrage comporte trois substrats 10, 20, 30 qui sont maintenus ensemble par une structure de châssis 90 et qui sont séparés, respectivement deux par deux, par une lame de gaz intercalaire 15, 25. Le vitrage réalise ainsi une séparation entre un espace 30 extérieur ES et un espace intérieur IS. - 30 - L'empilement peut être positionné en face 2 (sur la feuille de verre la plus à l'extérieur du bâtiment en considérant le sens incident de la lumière solaire entrant dans le bâtiment et sur sa face tournée vers la lame de gaz) ou en face 5 (sur la feuille la plus à l'intérieur du bâtiment en considérant le sens incident de la lumière solaire entrant dans le bâtiment et sur sa face tournée vers la lame de gaz). Les figures 5 et 6 illustrent respectivement le positionnement : - en face 2 d'un empilement de couches minces 14 positionné sur une face intérieure 11 du substrat 10 en contact avec la lame de gaz intercalaire 15, l'autre face 9 du substrat 10 étant en contact avec l'espace extérieur ES ; et - en face 5 d'un empilement de couches minces 26 positionné sur une face intérieure 29 du substrat 30 en contact avec la lame de gaz intercalaire 25, l'autre face 31 du substrat 30 étant en contact avec l'espace intérieur IS. Toutefois, il peut aussi être envisagé que dans cette structure de triple vitrage, l'un des substrats présente une structure feuilletée ; toutefois, il n'y a pas de confusion possible car dans une telle structure, il n'y a pas de lame de gaz intercalaire. Il peut en outre être prévu qu'au moins un substrat 10, 20, 30 comporte sur au moins une face 11, 19, 21, 29 en contact avec une lame de gaz intercalaire 15, 25 un revêtement antireflet 18, 22 qui est en vis-à-vis par rapport à ladite lame de gaz intercalaire 15, 25 avec un empilement de couches minces 14, 26 à propriétés de réflexion dans l'infrarouge et/ou dans le rayonnement solaire. La figure 6 illustre ainsi le cas où le substrat 20 central du triple vitrage comporte sur sa face 21 qui est en contact avec la lame de gaz intercalaire 25 un revêtement antireflet 22 qui est en vis-à-vis par rapport à ladite lame de gaz intercalaire 25 avec l'empilement de couches minces 26 à propriétés de réflexion dans l'infrarouge et/ou dans le rayonnement solaire. Bien évidement, si dans le cadre de la mise en oeuvre de l'invention, l'empilement de couches minces 14 à propriétés de réflexion dans l'infrarouge et/ou dans le rayonnement solaire est positionné sur la face 11 du substrat 10, - 31 - c'est alors la face 19 du substrat 20 central du triple vitrage qui est en contact avec la lame de gaz intercalaire 15 qui comporte un revêtement antireflet 18 qui est en vis-à-vis par rapport à ladite lame de gaz intercalaire 15 avec l'empilement de couches minces 14. Dans ces deux cas, il peut aussi être prévu que l'autre face du substrat 20 central du triple vitrage soit aussi pourvue d'un revêtement antireflet, comme illustré pour le premier de ces deux cas en figure 6. Le but de cette insertion d'un (ou de plusieurs) revêtement(s) antireflet(s) dans une structure de triple vitrage est de permettre d'obtenir une transmission lumineuse élevée et un facteur solaire élevé, tout au moins une transmission lumineuse et un facteur solaire similaires à ceux d'un double vitrage à isolation thermique renforcée. La présente invention est décrite dans ce qui précède à titre d'exemple. Il est entendu que l'homme du métier est à même de réaliser différentes variantes de l'invention sans pour autant sortir du cadre du brevet tel que défini par les revendications. REVENDICATIONS1. Vitrage multiple (100) comportant au moins deux substrats (10, 30) qui sont maintenus ensemble par une structure de châssis (90), ledit vitrage réalisant une séparation entre un espace extérieur (ES) et un espace intérieur (IS), dans lequel au moins une lame de gaz intercalaire (15) est disposée entre les deux substrats, un substrat (10, 30) étant revêtu sur une face intérieure (11, 29) en contact avec la lame de gaz intercalaire (15) d'un empilement de couches minces (14, 26) à propriétés de réflexion dans l'infrarouge et/ou dans le rayonnement solaire comportant une seule couche fonctionnelle métallique (140), en particulier à base d'argent ou d'alliage métallique contenant de l'argent et deux revêtements diélectriques (120, 160), lesdits revêtements comportant chacun au moins une couche diélectrique (122, 126 ; 162, 166), ladite couche fonctionnelle (140) étant disposée entre les deux revêtements diélectriques (120, 160), caractérisé en ce que au moins un revêtement diélectrique (120, 160), voire les deux revêtements diélectriques (120, 160), comporte une couche absorbante (123, 165) qui est disposée dans le revêtement diélectrique entre deux couches diélectrique (122, 126 ; 162, 166), la matière absorbante de la (ou des) couche(s) absorbante(s) (123, 165) étant majoritairement dans le revêtement diélectrique (120) sous-jacent à la couche fonctionnelle métallique (140) ou majoritairement dans le revêtement diélectrique (160) sus-jacent à la couche fonctionnelle métallique (140) de telle sorte que : - soit la matière absorbante de la (ou de toutes les) couche(s) absorbante(s) (123, 165) est majoritairement dans le revêtement diélectrique (120) sous-jacent à la couche fonctionnelle métallique (140) et l'empilement de couches minces (14) est positionné sur la face intérieure (11) du substrat (10) en contact sur une autre face (9) avec l'espace extérieur (ES) ;- 33 - - soit la matière absorbante de la (ou de toutes les) couche(s) absorbante(s) (123, 165) est majoritairement dans le revêtement diélectrique (160) sus-jacent à la couche fonctionnelle métallique (140) et l'empilement de couches minces (26) est positionné sur la face intérieure (29) du substrat (30) en contact sur une autre face (31) avec l'espace intérieur (IS). 2. Vitrage multiple (100) comportant au moins trois substrats (10, 20, 30) qui sont maintenus ensemble par une structure de châssis (90), ledit vitrage réalisant une séparation entre un espace extérieur (ES) et un espace intérieur (IS), dans lequel au moins deux lame de gaz intercalaire (15, 25) sont disposées chacune entre deux substrats, un substrat (10, 30) étant revêtu sur une face intérieure (11, 29) en contact avec la lame de gaz intercalaire (15, 25) d'un empilement de couches minces (14, 26) à propriétés de réflexion dans l'infrarouge et/ou dans le rayonnement solaire comportant une seule couche fonctionnelle métallique (140), en particulier à base d'argent ou d'alliage métallique contenant de l'argent et deux revêtements diélectriques (120, 160), lesdits revêtements comportant chacun au moins une couche diélectrique (122, 126 ; 162, 166), ladite couche fonctionnelle (140) étant disposée entre les deux revêtements diélectriques (120, 160), caractérisé en ce que au moins un revêtement diélectrique (120, 160), voire les deux revêtements diélectriques (120, 160), comporte une couche absorbante (123, 165) qui est disposée dans le revêtement diélectrique entre deux couches diélectrique (122, 126 ; 162, 166), la matière absorbante de la (ou des) couche(s) absorbante(s) (123, 165) étant majoritairement dans le revêtement diélectrique (120) sous-jacent à la couche fonctionnelle métallique (140) ou majoritairement dans le revêtement diélectrique (160) sus-jacent à la couche fonctionnelle métallique (140) de telle sorte que : - soit la matière absorbante de la (ou de toutes les) couche(s) absorbante(s) (123, 165) est majoritairement dans le revêtement diélectrique (120) sous-jacent à la couche fonctionnelle métallique (140) et l'empilement de couches minces (14) est positionné sur la face intérieure (11)- 34 - du substrat (10) en contact sur une autre face (9) avec l'espace extérieur (ES) ; - soit la matière absorbante de la (ou de toutes les) couche(s) absorbante(s) (123, 165) est majoritairement dans le revêtement diélectrique (160) sus-jacent à la couche fonctionnelle métallique (140) et l'empilement de couches minces (26) est positionné sur la face intérieure (29) du substrat (30) en contact sur une autre face (31) avec l'espace intérieur (IS). 3. Vitrage multiple (100) selon la revendication 1 ou la revendication 2, caractérisé en ce qu'au moins un substrat (10, 20, 30) comporte sur au moins une face (11, 19, 21, 29) en contact avec une lame de gaz intercalaire (15, 25) un revêtement antireflet (18, 22) qui est en vis-à-vis par rapport à ladite lame de gaz intercalaire (15, 25) avec un empilement de couches minces (14, 26) à propriétés de réflexion dans l'infrarouge et/ou dans le rayonnement solaire. 4. Vitrage multiple (100) selon l'une quelconque des revendications 1 à 3, caractérisé en ce que l'épaisseur totale e de couche absorbante (123, 165) en nanomètres de l'empilement de couches minces (14) positionné sur la face intérieure (11) du substrat (10), est telle que : e = a x e140 + 55 - FS avec : 0,5nm 5. Vitrage multiple (100) selon l'une quelconque des revendications 1 à 4, caractérisé en ce que au moins une couche absorbante (123, 165), et de préférence toutes les couches absorbantes, est ou sont à base de nitrure et en particulier à base de nitrure de niobium NbN ou à base de nitrure de titane TiN.- 35 - 6. Vitrage multiple (100) selon l'une quelconque des revendications 1 à 5, caractérisé en ce que ladite (ou chaque) couche absorbante (123, 165) présente une épaisseur comprise entre 0,5 et 10 nm, en incluant ces valeurs, voire entre 2 et 8 nm, en incluant ces valeurs. 7. Vitrage multiple (100) selon l'une quelconque des revendications 1 à 6, caractérisé en ce que lesdits revêtements diélectrique sous-jacent (120) et diélectrique sus-jacent (160) comportent chacun au moins une couche diélectrique (122, 166) à base de nitrure de silicium, éventuellement dopé à l'aide d'au moins un autre élément, comme l'aluminium. 8. Vitrage multiple (100) selon l'une quelconque des revendications 1 à 7, caractérisé en ce que chaque couche absorbante (123, 165) est disposée dans le revêtement diélectrique entre deux couches diélectrique (122, 124 ; 164, 166) qui sont toutes les deux à base de nitrure de silicium, éventuellement dopé à l'aide d'au moins un autre élément, comme l'aluminium. 9. Vitrage multiple (100) selon l'une quelconque des revendications 1 à 8, caractérisé en ce que la couche fonctionnelle (140) est déposée directement sur un revêtement de sous-blocage (130) disposé entre la couche fonctionnelle (140) et le revêtement diélectrique (120) sous-jacent à la couche fonctionnelle et/ou la couche fonctionnelle (140) est déposée directement sous un revêtement de sur-blocage (150) disposé entre la couche fonctionnelle (140) et le revêtement diélectrique (160) sus-jacent à la couche fonctionnelle et en ce que le revêtement de sous-blocage (130) et/ou le revêtement de sur-blocage (150) comprend une couche fine à base de nickel ou de titane présentant une épaisseur physique e' telle que 0,2 nm e' 2,5 nm. 10. Vitrage multiple (100) selon l'une quelconque des revendications 1 à 9, caractérisé en ce que la dernière couche (168) du revêtement diélectrique sus-jacent (160), celle la plus éloignée du substrat, est à base d'oxyde,- 36 - déposée de préférence sous stoechiométrique, et notamment est à base de titane (TiOX) ou à base d'oxyde mixte de zinc et d'étain (SnZnOX). 11. Utilisation d'un empilement de couches minces (14, 26) à propriétés de réflexion dans l'infrarouge et/ou dans le rayonnement solaire comportant une seule couche fonctionnelle métallique (140), en particulier à base d'argent ou d'alliage métallique contenant de l'argent et deux revêtements diélectriques (120, 160), lesdits revêtements comportant chacun au moins une couche diélectrique (122, 126 ; 164, 168), ladite couche fonctionnelle (140) étant disposée entre les deux revêtements diélectriques (120, 160) et ledit empilement de couches minces (14, 26) étant disposé sur une face intérieure (11, 29) d'au moins un substrat (10, 30) pour réaliser un vitrage multiple (100) selon l'une quelconque des revendications 1 à 10 comportant au moins deux substrats (10, 30), qui sont maintenus ensemble par une structure de châssis (90) et dans lequel une lame de gaz intercalaire (15) est disposée deux substrats. 12. Procédé de fabrication d'un vitrage multiple (100) selon l'une quelconque des revendications 1 à 10 comportant au moins deux substrats (10, 30) qui sont maintenus ensemble par une structure de châssis (90), ledit vitrage réalisant une séparation entre un espace extérieur (ES) et un espace intérieur (IS), dans lequel au moins une lame de gaz intercalaire (15) est disposée entre les deux substrats, un substrat (10, 20) étant revêtu sur une face intérieure (11, 29) en contact avec la lame de gaz intercalaire (15) d'un empilement de couches minces (14, 26) à propriétés de réflexion dans l'infrarouge et/ou dans le rayonnement solaire comportant une seule couche fonctionnelle métallique (140), en particulier à base d'argent ou d'alliage métallique contenant de l'argent et deux revêtements diélectriques (120, 160), lesdits revêtements comportant chacun au moins une couche diélectrique (122, 126 ; 164, 168), ladite couche fonctionnelle (140) étant disposée entre les deux revêtements diélectriques (120, 160), caractérisé en ce que au moins un revêtement diélectrique (120, 160), voire les deux-37- revêtements diélectrique (120, 160), comporte une couche absorbante (123, 165) qui est disposée dans le revêtement diélectrique entre deux couches diélectrique (122, 126 ; 162, 166), la matière absorbante de la (ou des) couche(s) absorbante(s) (123, 165) étant majoritairement dans le revêtement diélectrique (120) sous-jacent à la couche fonctionnelle métallique (140) ou majoritairement dans le revêtement diélectrique (160) sus-jacent à la couche fonctionnelle métallique (140) de telle sorte que : - soit le substrat (10) est positionné dans la structure de châssis (90) pour que sa face intérieure (11) comporte un empilement de couches minces (14) dont la matière absorbante de la (ou de toutes les) couche(s) absorbante(s) (123, 165) est majoritairement dans le revêtement diélectrique (120) sous-jacent à la couche fonctionnelle métallique (140) et que son autre face (9) soit en contact avec l'espace extérieur (ES) ; - soit le substrat (30) est positionné dans la structure de châssis (90) pour que sa face intérieure (29) comporte un empilement de couches minces (26) dont la matière absorbante de la (ou de toutes les) couche(s) absorbante(s) (123, 165) est majoritairement dans le revêtement diélectrique (160) sus-jacent à la couche fonctionnelle métallique (140) et que son autre face (31) soit en contact avec l'espace intérieur (IS).20